Brevet FR2532249A1 — publié le 19840302

Rouleaux pour lthéliogravure La presente invention concerne des rouleaux utilisables pour I'héliogravure. On sait que lthéliogravure est une technique de reproduction graphique (des textes, des dessins, des images) consistant à graver, sur une profondeur de l'ordre de 20 à 40 microns une couche d'un materiau encrophile qui est très genéralement du cuivre. La surface gravée obtenue par des techniques connues est presque toujours durcie par le dépôt d'une couche relativement mince (5 à 10 microns par exemple) de chrome. La couche du matériau encrophile (cuivre) est déposee sur un rouleau qui est généralement en acier recouvert d'une couche relativement épaisse de cuivre (acier cuivré). Lorsque le tirage est termine il faut enlever la couche de matériau encrophile (cuivre) Cette opera- tion est délicate ; on est donc amené le plus souvent à réaliser un véritable "pelage" du matériau encrophile et cela implique d'une part, que l'on intercale entre l'acier cuivré qui constitue le rouleau et la couche de materiau encrophile une couche intermédiaire mince d'un matériau qui est généralement de l'argent ou à base d'argent et d'autre part, que l'on utilise une couche de matériau encrophile suffisamment epaisse (généralement de l'ordre de 100 microns) pour pouvoir se "peler" aisement sans se fractionner. Or ces imperatifs impliquent des operations onereuses et constituent des freins à l'utilisation de la technique de l'heliogravure. La présente invention est fondée sur l'idée qu'il peut être souhaitable de disposer de rouleaux destinés à l'héliogravure présentant une surface extérieure dure et inerte. Le problème consiste alors à trouver le matériau susceptible de constituer cette surface ; en effet ledit matériau doit présenter de ombreuses propriétés et notamment - permettre le déport galvanoplastique d'une couche de cuivre d'épaisseur convenable, - résister à l'attaque chimique de réactifs très actifs tels que le perchlorure de fer et de bains électrochimiques utilisables pour le nettoyage des surfaces (enlevement anodique du cuivre par exemple) - présenter une dureté tres élevée et une absenee de porosité. Il a été trouvé et c'est là la base de la présente invention que le materiau susceptible de constituer ladite surface devait être un alliage du type intermétallique et plus précisément un matériau choisi parmi les alliages étain-nickel 65-35, étain-cobalt 67-23 et nickel-phosphore 91-9. On appelle alliage étain-nickel un matériau intermétallique contenant environ 65% en poids d'étain et 35% en poids de nickel. C'est le matériau préféré selon la présente invention car il possède ltensemble des propriétés requises et il est relativement facile à mettre en oeuvre (on connait des bains qui permettent le dépôt électrolytique de cet alliage). On réalisera donc un rouleau pour héliogravure selon la présente invention en utilisant un rouleau de base en un matériau connu (acier ou acier cuivré sur lequel on a déposé une couche d'au moins environ 10 microns d'un alliage de type intermétallique de préférence choisi parmi l'étain nickel 65-35, l'étain-cobalt 67-23 et le nickel-phosphore 91-9. Sur ce rouleau on pourra selon des techniques connues - soit déposer une épaisseur relativement grande (100 microns par exemple) de matériau encrophile (cuivre) de façon à ce qu'après usage la couche de matériau encrophile soit "pelable" selon la technique connue et utilisée. - soit déposer une épaisseur relativement faible (20 à 50 microns par exemple) de matériau encrophile (cuivre) ; dans ce cas I'enlèvement de la couche de ce matériau encrophile après usage pourra aisément se faire (grâce à la présence de la couche d'alliage sous jacente) par des techniques mécaniques (meulage) ou chimiques ou électrochimiques ou par une combinaison de ces diverses techniques. Par ailleurs la possiblité d'accrochage de couche d'alliage intermétallique et particulièrement d'étain nickel, étain-cobalt et nickel phosphore avec des couches de cuivre, les propriétés particulièrement intéressantes de ces couches d'alliage intermétallîque et la disponibilité chez les imprimeurs, lorsque ceux-ci utilisent la présente invention, de bains électrolytiques pour le dépôt desdites couches d'alliage permet d'envisager que. ces memes alliages intermétalliqnes et plus précisément les alliages étain-nickel 65-35, étain-cobalt 67-23 et nickel- phosphore 91-9 soient utilisés, à la place du chrome, pour durcir la couche superficielle du matériau encrophile (cuivre) lorsque ladite couche aura eté gravée. Dans ce cas l'épaisseur de la couche d'alliage intermétallique sera analogue à ltépaisseur de la couche de chrome habituellement utiliser, c'est-à-dire comprise entre environ 1 et environ 15 microns. L'exemple non limitatif suivant illustre l'invention. On a réalisé un rouleau pour héliogravure selon la presente invention en déposant, sur un cylindre en acier cuivré, une épaisseur d'environ 50microns d'un interalliage étain-nickel à 65 % d'étain et à 35% de nickel. Sur ce rouleau selon l'invention on a déposé par électrolyse une couche de cuivre de 40 microns d'épaisseur ; cette couche a été gravée selon les techniques connues utilisées en héliogravure. Sur la couche de cuivre gravée on a déposé une couche d'environ 8 microns de l'interalliage étain nickel 65-35. Le rouleau ainsi préparé a montré lors du tirage des propriétés remarquables(le rouleau permettant sans difficultés des tirages de plus d'un million de feuilles). A la fin du tirage la surface extérieure du rouleau a été soumise à un meulage réglé de façon à enlever environ 35 à 38 microns de couches superficielles et le rouleau obtenu a éte trempé dans un bain électrolytique de façon à réaliser un enlèvement anodique du cuivre superficiel restant. Le rouleau obtenu présente alors une surface en interalliage acier-nickel directement réutilisable pour un nouveau dépôt de cuivre. REVENDICATIONS 1. Rouleaux utilisables pour l'héliogravure, caractérisés en ce qu'ils sont constitués d'un support de base, tel qu'en acier ou en acier cuivre et d'une couche d'un alliage intermétallique tel qu'un alliageetain- nickel 65-35, étain-cobalt 67-23 et nickel-phosphore 91-9. 2. Rouleaux selon la revendication 1, caractérisé en ce que la couche d'alliage intermétallique est revêtue d'une couche de cuivre d'épaisseur d'environ 100 microns. 3. Rouleaux selon la revendication 1, caractérisé en ce que la couche d'alliage intermétallique est revêtue d'une couche de cuivre d'épaisseur comprise entre environ 20 et environ 50 microns.